(57)【要約】【課題】揮発性の高い可塑剤や有機溶剤を含まず、低い造膜温度を有し、かつ、流動性が良好で、十分な初期接着性を有する接着剤を提供することを目的とする。【解決手段】下記（Ａ）成分を含有する水性エマルジョン系接着剤を用いる。（Ａ）所定の特徴を有するエチレン−カルボン酸ビニルエステル共重合体の存在下で、酢酸ビニルを主体とする単量体を、上記エチレン−カルボン酸ビニルエステル共重合体に対して、１〜１０重量倍用いて重合することにより得られる、最低造膜温度が２０℃以下の酢酸ビニル系重合体。【選択図】  なし【特許請求の範囲】
【請求項１】
下記（Ａ）成分を含有する水性エマルジョン系接着剤。
（Ａ）下記の▲１▼、▲２▼及び▲３▼の全ての特徴を有するエチレン−カルボン酸ビニルエステル共重合体の存在下で、酢酸ビニルを主体とする単量体を、上記エチレン−カルボン酸ビニルエステル共重合体に対して、１〜１０重量倍用いて重合することにより得られる、最低造膜温度が２０℃以下の酢酸ビニル系重合体。
▲１▼保護コロイド剤として平均ケン化度が９０〜９８モル％の部分ケン化ポリ酢酸ビニルを含有する。
▲２▼エチレン単位とカルボン酸ビニルエステル単位の構成比が、エチレン単位／カルボン酸ビニルエステル単位＝１／９〜４／６（重量比）である。
▲３▼ガラス転移温度が−３０〜２０℃である。
【請求項２】
上記の（Ａ）成分と、下記の（Ｂ）成分及び／又は（Ｃ）成分とを含有し、これらの混合比が、（Ａ）成分１００重量部に対して（Ｂ）成分及び／又は（Ｃ）成分の総量が３〜１０重量部である請求項１に記載の水性エマルジョン系接着剤。
（Ｂ）炭素数１〜６のアルキレン基を有する脂肪族二塩基酸と、炭素数１〜４のアルコールとからなる脂肪族二塩基酸ジアルキルエステル。
（Ｃ）下記の式（１）で示され、かつ、沸点が２００〜４００℃、及び水への溶解度（２５℃）が２０ｇ／１００ｇ水以下であるグリコールエーテルエステル系化合物。
Ｒ１−Ｏ−（Ｒ２Ｏ）ｎ−ＣＯ−Ｒ３      （１）
（式中、Ｒ１は、炭素数１〜６のアルキル基、Ｒ２は、炭素数１〜４のアルキレン基、Ｒ３は、炭素数１〜３のアルキル基を示し、ｎは、１〜５の整数を示す。）
【請求項３】
上記エチレン−カルボン酸ビニルエステル共重合体がエチレン−酢酸ビニル共重合体である請求項１又は２に記載の水性エマルジョン系接着剤。
【請求項４】
上記の酢酸ビニルを主体とする単量体が、酢酸ビニルと炭素数３〜１０のアルキル基を有する（メタ）アクリル酸アルキルからなり、これらの混合比が、酢酸ビニル／（メタ）アクリル酸アルキル＝９８／２〜６０／４０（重量比）である請求項１乃至３のいずれかに記載の水性エマルジョン系接着剤。
【請求項５】
上記（メタ）アクリル酸アルキルが（メタ）アクリル酸ブチルである請求項４に記載の水性エマルジョン系接着剤。
【請求項６】
上記（Ａ）成分のガラス転移温度が−２０〜２０℃である請求項１乃至５のいずれかに記載の水性エマルジョン系接着剤。
【請求項７】
請求項１乃至６のいずれかに記載の水性エマルジョン系接着剤からなる紙工用接着剤。
【請求項８】
請求項１乃至６のいずれかに記載の水性エマルジョン系接着剤からなる木工用又は繊維・不織布用接着剤。
【発明の詳細な説明】
【０００１】
【発明の属する技術分野】
この発明は、紙加工用、木工用、及び繊維・不織布用等の接着剤に関する。
【０００２】
【従来の技術】
従来、酢酸ビニル樹脂系エマルジョンは、木工用、紙加工用、繊維加工用等の接着剤や塗料などに幅広く使用されている。
【０００３】
しかし、そのままでは最低造膜温度（以下、「ＭＦＴ」と略する。）が高いため、多くの場合、揮発性を有する可塑剤、有機溶剤などの造膜助剤をエマルジョンに添加する必要がある。上記可塑剤としては、ジブチルフタレートやジオクチルフタレート等のフタル酸エステル類などが使用されており、これらの可塑剤を乳化重合によるエマルジョンの製造時に添加することも知られている（特許文献１等参照）。
【０００４】
ところで、上記の可塑剤は、昨今の環境問題の高まりから、フタル酸エステル類が環境に対して好ましくないとの指摘もあり、安全性の高い可塑剤などへの代替が検討されている。さらに、一般的に可塑剤は、本質的にＶＯＣ成分（Ｖｏｌａｔｉｌｅ  Ｏｒｇａｎｉｃ  Ｃｏｍｐｏｕｎｄｓ；揮発性有機化合物）であり、特に、住宅関連に使用される接着剤では、ＶＯＣ成分がシックハウス症候群の原因物質ではないかとの見方もある。
【０００５】
また、酢酸ビニル樹脂系エマルジョンを製造する際に、グリコールエーテルを含有させることにより、造膜性を改良したことが知られている（特許文献２参照）。しかし、ここで用いられているグリコールエーテルは沸点が低く、中には、室温での蒸気圧を示すものもあり、あまり好ましくない。
【０００６】
これに対し、所定のエチレン含有量を有するエチレン−酢酸ビニル共重合体をシードとして用いて酢酸ビニルを重合することにより、可塑剤を用いなくても、低い温度で造膜可能な酢酸ビニル樹脂系エマルジョンが知られている。（特許文献３参照）。
【０００７】
【特許文献１】
特開平２−６４１０４号公報（特許請求の範囲、第５頁〜第７頁）
【特許文献２】
特開平１１−９２５３１号公報（第３頁〜第５頁）
【特許文献３】
特開平１１−９２７３４号公報（第４頁〜第５頁）
【０００８】
【発明が解決しようとする課題】
しかしながら、上記特許文献３に記載の酢酸ビニル樹脂系エマルジョンは、粘度が高く、また、チクソトロピーインデックス（ＴＩ）も高いため、流動性が劣り、作業効率が悪化することがある。
【０００９】
そこで、この発明は、揮発性の高い可塑剤や有機溶剤を含まず、低い造膜温度を有し、かつ、流動性が良好で、十分な初期接着性を有する接着剤を提供することを目的とする。
【００１０】
【課題を解決するための手段】
この発明は、下記の（Ａ）成分を含有する水性エマルジョン系接着剤を用いることにより、上記の課題を解決したのである。
【００１１】
（Ａ）下記の▲１▼、▲２▼及び▲３▼の全ての特徴を有するエチレン−カルボン酸ビニルエステル共重合体の存在下で、酢酸ビニルを主体とする単量体を、上記エチレン−カルボン酸ビニルエステル共重合体に対して、１〜１０重量倍用いて重合することにより得られる、最低造膜温度が２０℃以下の酢酸ビニル系重合体。
【００１２】
▲１▼保護コロイド剤として平均ケン化度が９０モル％以上の部分ケン化ポリ酢酸ビニルを含有する。
▲２▼エチレン単位とカルボン酸ビニルエステル単位の構成比が、エチレン単位／カルボン酸ビニルエステル単位＝１／９〜４／６（重量比）である。
▲３▼ガラス転移温度が−３０〜２０℃である。
【００１３】
また、上記の（Ａ）成分と、下記の（Ｂ）成分及び／又は（Ｃ）成分とを含有し、これらの混合比が、（Ａ）成分１００重量部に対して（Ｂ）成分及び／又は（Ｃ）成分の総量が３〜１０重量部である水性エマルジョン系接着剤を用いることができる。
（Ｂ）炭素数１〜６のアルキレン基を有する脂肪族二塩基酸と、炭素数１〜４のアルコールとからなる脂肪族二塩基酸ジアルキルエステル。
（Ｃ）下記の式（１）で示され、かつ、沸点が２００〜４００℃、及び水への溶解度（２５℃）が２０ｇ／１００ｇ水以下であるグリコールエーテルエステル系化合物。
Ｒ１−Ｏ−（Ｒ２Ｏ）ｎ−ＣＯ−Ｒ３      （１）
（式中、Ｒ１は、炭素数１〜６のアルキル基、Ｒ２は、炭素数１〜４のアルキレン基、Ｒ３は、炭素数１〜３のアルキル基を示し、ｎは、１〜５の整数を示す。）
【００１４】
所定のエチレン−カルボン酸ビニルエステル共重合体をシードとして用いて重合させて得た（Ａ）成分を用いるので、可塑剤等を加えなくても、低い造膜温度を有した接着剤を得ることができる。
【００１５】
また、通常の環境において揮発性を有さない（Ｂ）成分及び／又は（Ｃ）成分を用いる場合は、ＶＯＣ成分の有する問題点を生じさせることなく、初期接着性が良好で、作業適性の優れた接着剤を得ることができる。
【００１６】
【発明の実施の形態】
以下、この発明の実施形態を説明する。
この水性エマルジョン系接着剤にかかる発明は、下記の（Ａ）成分を含有する樹脂組成物からなる接着剤である。
【００１７】
上記（Ａ）成分は、所定のシード高分子の存在下で、酢酸ビニルを主体とする単量体を重合することにより得られた酢酸ビニル系重合体である。
【００１８】
上記シード高分子とは、重合場において重合の核となる高分子化合物をいい、エチレン−カルボン酸ビニルエステル共重合体を使用する。このエチレン−カルボン酸ビニルエステル共重合体の例としては、エチレン−酢酸ビニル共重合体、エチレン−酢酸ビニル−バーサチック酸ビニル三元共重合体等があげられる。
【００１９】
このシード高分子を構成するエチレン−カルボン酸ビニルエステル共重合体は、エチレンと酢酸ビニル、バーサチック酸ビニル等のカルボン酸ビニルエステルとを常法により共重合することにより得られる。
【００２０】
この共重合反応において、保護コロイド剤として、平均ケン化度が９０〜９８モル％の部分ケン化ポリ酢酸ビニルを含有させる。平均ケン化度が９０モル％未満だと、得られるエマルジョンのチクソ性が強くなり、作業性が悪化する傾向にある。一方、平均ケン化度の上限は、９８％である。９８％を超えた場合は、エマルジョン粘度が高くなり、またその温度依存性が著しくなり、作業性が悪化する傾向にある。
【００２１】
また、この保護コロイド剤の添加量は、上記シード高分子を構成するエチレン−カルボン酸ビニルエステル共重合体の全体量に対して、２〜１０重量％がよく、３〜８重量％が好ましい。２重量％より少ないと、エマルジョンの機械的安定性が悪化することがある。一方、１０重量％より多いと、生成エマルジョンの粘度が高くなり、作業性が劣るようになることがある。
【００２２】
上記シード高分子を構成するエチレン−カルボン酸ビニルエステル共重合体中のエチレン単位とカルボン酸ビニルエステル単位との構成比は、エチレン単位／カルボン酸ビニルエステル単位で１／９〜４／６（重量比）であり、２／８〜３／７（重量比）が好ましい。エチレン単位が１０重量％より少ないと、低温造膜性が悪化する可能性がある。一方、４０重量％より多いと、耐熱性が劣る傾向がある。
【００２３】
上記シード高分子を構成するエチレン−カルボン酸ビニルエステル共重合体のガラス転移温度は、−３０〜２０℃であり、−１０〜１０℃が好ましい。−３０℃より低いと、耐熱性が劣る傾向がある。一方、２０℃より高いと、低温造膜性が悪化する可能性がある。
【００２４】
上記酢酸ビニルを主体とする単量体とは、酢酸ビニルを５０重量％以上含むものをいい、酢酸ビニル単独であっても、酢酸ビニルと他のモノマーとの混合体であってもよい。上記他のモノマーとしては、バーサチック酸ビニル等のビニルエステルや、炭素数３〜１０のアルキル基を有する（メタ）アクリル酸アルキル等があげられる。この（メタ）アクリル酸アルキルの例としては、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸ノニル、（メタ）アクリル酸デシル等があげられる。なお、この明細書において、「（メタ）アクリル」とは、「アクリル又はメタクリル」を意味する。
【００２５】
上記酢酸ビニルを主体とする単量体として、酢酸ビニル及び上記の（メタ）アクリル酸アルキルを用いる場合、これらの混合比は、酢酸ビニル／（メタ）アクリル酸アルキルで９８／２〜６０／４０（重量比）がよく、９５／５〜８０／２０が好ましい。酢酸ビニルが９８重量％より多いと、低温造膜性が悪化することがある。一方、６０重量％より少ないと、過度に柔軟になって、接着力が不足することがある。
【００２６】
上記酢酸ビニルを主体とする単量体の重合において、上記酢酸ビニルを主体とする単量体の使用量は、上記シード高分子の使用量に対して、１〜１０重量倍使用し、３〜７重量倍使用するのが好ましい。１重量倍より少ないと、接着力が不足することがある。一方、１０重量倍より多いと、エマルジョン粘度が上昇し、作業性が悪化することがある。
【００２７】
上記シード高分子の存在下、上記酢酸ビニルを主体とする単量体を重合する条件は、特に限定されるものではなく、通常の乳化重合法を用いればよい。
【００２８】
得られる上記（Ａ）成分の最低造膜温度は、２０℃以下であり、５℃以下が好ましい。２０℃より高いと、常温での接着が難しくなる傾向になる。一方、この最低造膜温度の下限は、特に限定されるものではないが、測定限界から、−１０℃を下限とすることができる。
【００２９】
上記（Ａ）成分のガラス転移温度は、−３０〜２０℃が好ましく、−２０〜２０℃がより好ましい。−３０℃より低いと、耐熱性が悪化する場合がある。一方、２０℃より高いと、低温造膜性が不十分となりやすい。
【００３０】
この発明にかかる水性エマルジョン系接着剤には、上記（Ａ）成分に、必要に応じて、（Ｂ）成分及び／又は（Ｃ）成分を含有させてもよい。
上記（Ｂ）成分及び（Ｃ）成分は、いずれも、揮発性を有さないか、又は揮発性をほとんど有さない有機溶剤であり、これを用いることにより、ノニオン界面活性剤を使用することなく、得られる水性エマルジョン系接着剤のエマルジョン粒子径を安定化させることができ、初期接着性を向上させることができる。
【００３１】
上記（Ｂ）成分としては、炭素数１〜６のアルキレン基を有する脂肪族二塩基酸と、炭素数１〜４のアルコールとからなる脂肪族二塩基酸ジアルキルエステルがあげられる。上記炭素数１〜６のアルキレン基を有する脂肪族二塩基酸としては、マロン酸、コハク酸、グルタル酸、アジピン酸、ピメリン酸、スベリン酸があげられる。また、炭素数１〜４のアルコールとしては、メタノール、エタノール、プロパノール、ブタノールがあげられる。
【００３２】
上記（Ｃ）成分としては、下記の式（１）で示されるグリコールエーテルエステル系化合物があげられる。
Ｒ１−Ｏ−（Ｒ２Ｏ）ｎ−ＣＯ−Ｒ３      （１）
なお、上記式（１）中、Ｒ１は、炭素数１〜６のアルキル基、Ｒ２は、炭素数１〜４のアルキレン基、Ｒ３は、炭素数１〜３のアルキル基を示し、ｎは、１〜５の整数を示す。
【００３３】
上記のグリコールエーテルエステル系化合物の沸点は、２００〜４００℃がよい。沸点が２００℃未満では、（Ｃ）成分が揮発性を有するようになるため、好ましくない。一方、４００℃を超えると、柔軟性を付与する性能（可塑化能）が不十分となりやすい。
【００３４】
また、上記のグリコールエーテルエステル系化合物の２５℃における水への溶解度は、２０ｇ／１００ｇ水以下がよい。２０ｇ／１００ｇ水を超えると、初期接着性が悪化することがある。
【００３５】
このような上記式（１）で示されるグリコールエーテルエステル系化合物の具体例としては、ジエチレングリコールブチルエーテルアセテート、ジエチレングリコールエチルエーテルアセテート等があげられる。
【００３６】
上記（Ａ）成分と、（Ｂ）成分及び／又は（Ｃ）成分の混合比は、（Ａ）成分１００重量部に対して（Ｂ）成分又は（Ｃ）成分の総量として３〜１０重量部がよく、４〜８重量部が好ましい。３重量部より少ないと、低温造膜性が劣ることがある。一方、１０重量部より多いと、エマルジョンの安定性が不十分となることがある。
【００３７】
上記の（Ｂ）成分や（Ｃ）成分は、それぞれ１つの化合物に限られるものではなく、２種以上の化合物の混合物であってもよい。また、上記の（Ｂ）成分と（Ｃ）成分とは、それぞれ単独で使用してもよく、両成分を混合して使用してもよい。
【００３８】
上記の（Ｂ）成分や（Ｃ）成分として、複数の化合物を使用する場合や、上記の（Ｂ）成分及び（Ｃ）成分を混合して使用する場合、使用する（Ｂ）成分や（Ｃ）成分の総量が上記の（Ｂ）成分又は（Ｃ）成分の使用量（３〜１０重量部）の範囲内となるように使用するのが好ましい。
【００３９】
この発明にかかるエマルジョン系接着剤は、上記（Ａ）成分を重合する際に、（Ｂ）成分及び／又は（Ｃ）成分を添加して、乳化重合を行うことによって製造される。また、場合により、重合終了後、（Ｂ）成分及び／又は（Ｃ）成分を添加してもよい。
【００４０】
この発明によるエマルジョン系接着剤は、紙製封筒の封緘、紙管の製造、段ボール箱の製作等、紙工用に使用することができる。また、木工用や繊維・不織布用に用いてもよい。
【００４１】
【実施例】
以下に実施例を用いて本発明をさらに詳細に説明するが、本発明はこれらによって限定されるものではない。
まず実施例及び比較例で行った試験及び評価方法について説明する。
【００４２】
［試験法及び評価法］
＜ろ過性＞
ナイロン網（１００メッシュ）を用いて、エマルジョンをろ過した時の残渣を観察した。
○：残渣がないか、又はほとんどない
△：残渣がわずかにある
×：残渣が多く、ろ過が困難
【００４３】
＜最低造膜温度（ＭＦＴ）＞
日理商事（株）製：熱勾配試験機を用い、ＡＳＴＭ  Ｄ２３５４−６５Ｔにしたがって測定した。
【００４４】
＜ガラス転移温度（以下、「Ｔｇ」と略する。）＞
測定対象の重合体の水性エマルジョンを８０℃にて２４時間乾燥して得られた皮膜を用いて、示差走査熱量計（セイコー電子工業（株）製、ＤＳＣ２２０Ｃ）を用いて測定した。
【００４５】
＜粘度＞
回転粘度計（ＴＯＫＩ  ＳＡＮＧＹＯ，ＶＩＳＣＯＭＥＴＥＲ  ＲＢ１００）を用いて、温度２５℃、１０ｒｐｍにて測定した。
【００４６】
＜流動性＞
エマルジョンを別の容器に移す際の流れやすさを目視で判定した。
○：容易に流れ，移しかえが速い
△：やや流れにくい
×：流動性に乏しく、移しかえが困難
【００４７】
＜初期接着強度＞
（株）東京試験機製作所製：接着力試験機  ＡＳＭ−１を用い、下記の測定条件下で測定した。
・ロールスピード：１．２５ｍ／ｓｅｃ
・引張速度      ：３００ｍｍ／ｍｉｎ
・塗布時間      ：０．１ｓｅｃ
・圧着時間      ：０．１ｓｅｃ
・圧着温度      ：６０℃
・養生時間      ：０．１、０．５、１．５、１０ｓｅｃ
・試験体        ：クラフト紙（坪量８５ｇ）
【００４８】
［原材料］
○単量体
・酢酸ビニル…和光純薬工業（株）製：試薬（以下、「ＶＡＣ」と略する。）
・ブチルアクリレート…和光純薬工業（株）製：試薬（以下、「ＢＡ」と略する。）
・アクリル酸…和光純薬工業（株）製：試薬（以下、「ＡＡ」と略する。）
【００４９】
○触媒・添加物等
・硫酸第一鉄七水和物…和光純薬工業（株）製：試薬
・酢酸ナトリウム…和光純薬工業（株）製：試薬
・酢酸…和光純薬工業（株）製：試薬
・ロンガリット（ナトリウムホルムアルデヒドスルホキシレート）…和光純薬工業（株）製：試薬
・過酸化水素水…和光純薬工業（株）製：試薬
・酒石酸…和光純薬工業（株）製：試薬
【００５０】
○保護コロイド剤
・部分ケン化ポリ酢酸ビニル…日本合成化学工業（株）製：ゴーセノールＡＨ−１７、重合度１７００、ケン化度９８モル％（以下、「ＡＨ１７」と略する。）
・部分ケン化ポリ酢酸ビニル…日本合成化学工業（株）製：ゴーセノールＧＨ−１７、重合度１７００、ケン化度８８モル％（以下、「ＧＨ１７」と略する。）
・部分ケン化ポリ酢酸ビニル…日本合成化学工業（株）製：ゴーセファイマーＣ−５００、重合度１７００、ケン化度９６モル％（以下、「Ｃ５００」と略する。）
・部分ケン化ポリ酢酸ビニル…（株）クラレ製：クラレポバールＰＶＡ−１０５、重合度５００、ケン化度９８．５モル％（以下、「ＰＶＡ１０５」と略する。）
・部分ケン化ポリ酢酸ビニル…（株）クラレ製：クラレポバールＰＶＡ−１１７、重合度１７００、ケン化度９８．５モル％（以下、「ＰＶＡ１１７」と略する。）
・ノニオン系界面活性剤…花王（株）製：エマルゲン１２０（以下、「ＥＭ１２０」と略する。）
【００５１】
○有機溶剤・可塑剤等
・コハク酸ジメチル／グルタル酸ジメチル／アジピン酸ジメチル混合物（重量比：２３／５６／２１）…デュポン社製：ＤＢＥ（以下、「ＤＢＥ」と略する。）
・ジエチレングリコールモノブチルエーテルアセテート…和光純薬工業（株）製（以下、「ＢｃＡｃ」と略する。）
・フタル酸ジブチル…和光純薬工業（株）製（以下、「ＤＢＰ」と略する。）
【００５２】
［シード高分子の製造］
（製造例１）
耐圧容器に、水を８２重量部、ＶＡＣを１００重量部、ＧＨ１７を１．７重量部、Ｃ５００を３．５重量部、硫酸第一鉄七水和物を０．００２重量部、酢酸ナトリウムを０．０６重量部及び酢酸０．１重量部を溶解した溶液を添加した。
次に、耐圧容器内を窒素ガスで置換し、容器内を６０℃まで昇温した後、エチレンで５ＭＰａまで加圧し、過酸化水素水０．１５重量部を含む水溶液とロンガリット０．４重量部を含む水溶液とを、耐圧容器にほぼ連続的に添加して重合を開始させ、さらに、容器内の液温を６０℃に維持して５時間重合を続けた。
次いで、耐圧容器を冷却し、未反応のエチレンガスを除去した後、生成物（以下、「シード１」と称する。）を取り出した。この生成物中の酢酸ビニル単量体の残留量は１重量％未満であった。また、その組成比は、酢酸ビニル８２重量％、エチレン１８重量％で、不揮発分が５５重量％、粘度が３２００ｍＰａ・ｓ、ガラス転移温度が０℃であった。
【００５３】
（製造例２）
使用する保護コロイド剤を、ＧＨ１７を１．２重量部、Ｃ５００を３．６重量部に変更したこと以外は、製造例１と同様にして、生成物（以下、「シード２」と称する。）を得た。この生成物中の酢酸ビニル単量体の残留量は１重量％未満であった。また、その組成比は、酢酸ビニル８２重量％、エチレン１８重量％、不揮発分が５５重量％、粘度が２０００ｍＰａ・ｓ、ガラス転移温度が０℃であった。
【００５４】
（製造例３）
使用する保護コロイド剤を、ＰＶＡ１０５を３．５重量部、ＰＶＡ１１７を１．５重量部に変更したこと以外は、製造例１と同様にして、生成物（以下、「シード３」と称する。）を得た。この生成物中の酢酸ビニル単量体の残留量は１重量％未満であった。また、その組成比は、酢酸ビニル８２重量％、エチレン１８重量％、不揮発分が５５重量％、粘度が３０００ｍＰａ・ｓ、ガラス転移温度が０℃であった。
【００５５】
（実施例１）
撹拌装置、還流冷却管、温度計及び滴下ロートを備えた反応容器にシード１を５５重量部（固形分３０重量部）、水７８重量部に、ＧＨ１７を２重量部、及びＡＨ１７を５重量部溶解した水溶液を仕込み、撹拌しながら７０℃に昇温した。触媒として、過酸化水素水０．９重量部を含む水溶液と酒石酸０．１５重量部とを、重合初期から重合中、及び熟成期にわたって添加した。
【００５６】
また、ＶＡＣ／ＢＡ＝９０／１０の重量比で混合した混合液１００重量部と、ＤＢＥ５重量部とをそれぞれ滴下ロートにて、上記反応容器内に４時間かけて連続滴下して重合反応を行った。この間、温度は７５℃に保ち、滴下終了後、８０℃まで昇温し、さらに２時間熟成反応を行った。そして、反応容器を冷却して複合エマルジョンを得た。得られた複合エマルジョンの不揮発分は５６．１％、粘度は１２４００ｍＰａ・ｓであった。この複合エマルジョンの初期接着性を測定した。その結果を表１に示す。なお、表中の空欄は、添加量が「０」であることを示す。これは、以下同様である。
【００５７】
（実施例２）
ＤＢＥ５重量部をＶＡＣ／ＢＡ＝９０／１０の重量比で混合した混合液１００重量部に加えて混合し、これを滴下ロートに入れて、上記反応容器内に滴下した以外は、実施例１と同様にして複合エマルジョンを得た。得られた複合エマルジョンの初期接着性を測定した。その結果を表１に示す。
【００５８】
（実施例３）
ＤＢＥの代わりにＢｃＡｃを用いた以外は、実施例２と同様にして、複合エマルジョンを得た。得られた複合エマルジョンの初期接着性を測定した。その結果を表１に示す。
【００５９】
（比較例１〜４）
シード高分子として表１に記載のものを用い、表１に示す単量体、乳化剤及び溶剤を表１に示す量だけ添加した以外は、実施例２と同様にして、複合エマルジョンを得た。得られた複合エマルジョンの初期接着性を測定した。その結果を表１に示す。
【００６０】
【表１】
2004155997.tif 000002
【００６１】
【発明の効果】
この発明にかかる水性エマルジョン系接着剤は、所定のエチレン−カルボン酸ビニルエステル共重合体をシードとして用いて重合させて得た（Ａ）成分を用いるので、可塑剤等を用いなくても、低い造膜温度を有した接着剤を得ることができる。
【００６２】
また、通常の環境において揮発性を有さない（Ｂ）成分を用いる場合は、ＶＯＣ成分の有する問題点を生じさせることなく、初期接着性が良好で、作業適性の優れた接着剤を得ることができる。